(57)【要約】【課題】ガラスの外面に汚れが付着した場合に容易に汚れを除去することができ、且つガラスの内面に水滴が付着して曇る問題を防止できるゴーグルガラスを提供する。【解決手段】フレームに装着してゴーグルを形成するゴーグルガラスであって、強化ガラス本体２の少なくとも一面に、無機ケイ酸塩を基材とするコーティング剤を塗布して焼付けることにより親水被膜３を形成する。【選択図】図１
0003166564.tif 000002
【実用新案登録請求の範囲】
【請求項１】
フレームに装着してゴーグルを形成するゴーグルガラスであって、強化ガラス本体の少なくとも一面に、無機ケイ酸塩を基材とするコーティング剤を塗布して焼付けることにより親水被膜を形成したことを特徴とするゴーグルガラス。
【請求項２】
前記無機ケイ酸塩を基材とするコーティング剤は、無機ケイ酸塩の構造内部にアルカリ金属を導入することにより親水性を保持したケイ酸アルカリ系無機バインダーであることを特徴とする請求項１に記載のゴーグルガラス。
【請求項３】
前記親水被膜の厚さは３〜１０μｍであることを特徴とする請求項１又は２に記載のゴーグルガラス。
【考案の詳細な説明】
【技術分野】
【０００１】
本考案は、塗装や潜水等に好適に用いられるゴーグルガラスに関し、特にガラスの外面に汚れが付着した場合に容易に汚れを除去することができ、又、ガラスの内面に水滴が付着して曇る問題を防止できるようにしたゴーグルガラスに関するものである。
【背景技術】
【０００２】
橋梁、タンク、プラント、船舶等々の鋼構造物や各種鋼製建材等には保護と美装を目的した塗装が行われており、このような被塗装物に対する塗装は、刷毛塗り、ローラー塗り、エアースプレー塗り、エアレススプレー塗り、フローコ一夕ー、浸漬塗り等が用いられている。エアースプレー塗り及びエアレススプレー塗りは、広い面積を効率良く塗装できることから多用されており、エアースプレーは、高圧空気をスプレーガンの先端から噴射すると同時に、噴射による減圧を利用して塗料を吸い上げて霧状にスプレーガンから噴射させて被塗装物に塗付しており、又、エアレススプレーは、塗料を加圧してスプレーガンの先端から霧状に噴射して被塗装物に塗着している。上記したようにスプレーガンから霧状に噴射される塗料（以下、塗料ミストと言う）は、一部は被塗装物に塗着されるが、他は跳ね返りとなって付着することなく周辺に飛散するようになる。従来より、エアースプレー塗りでの塗着効率は３０〜４０％程度であり、７０〜６０％の塗料ミストが塗装ロスとして飛散することが知られており、又、エアレススプレー塗りでの塗着効率は５０〜６０％程度であり、５０〜４０％の塗料ミストが塗装ロスとして飛散することが知られている。
【０００３】
従って、エアースプレー塗りやエアレススプレー塗りによって常時塗装を行う塗装工場等では、専用の塗装室（スプレーブース）を建設することにより、塗料ミストの飛散を局所回収して塗料ミストが周辺に飛散することにより周辺を汚染する問題を防止している。上記塗装室のように限られた空間内で塗装作業を行う作業者は、高濃度で塗料ミストが飛散する環境での作業を余儀なくされる。又、上記塗装室以外でもタンク、船舶、トンネル内構造物、プラント、橋梁等の被塗装物を塗装する場合にも、作業者は常時塗料ミストが飛散する環境で作業を行う必要がある。
【０００４】
上記したように塗装作業者は、塗料ミストが飛散する雰囲気での作業を余儀なくされるため、頭からすっぱり被る作業衣と専用の保護マスクや保護メガネ（ゴーグル）を装着することによって身体を保護している。
【０００５】
しかし、上記したような塗料作業においては、ゴーグルの外面に塗料ミストが付着することによって視界不良を生じる問題があり、特に、上向き姿勢での塗装作業が余儀なくされる場合には、落下してくる塗料の液滴によって直ちにゴーグルの視界不良を生じてしまい、このために塗装作業を継続できなくなるという問題がある。
【０００６】
又、ゴーグルの内面には、湿度による水滴が付着して曇りを生じる問題があり、このように曇りによる視界不良が生じた場合にも、塗装作業が継続できなくなる問題がある。
【０００７】
スキー用のゴーグルが曇ってしまう問題を防止できるようにするために、ゴーグルのガラスにワイパーを取り付け、顎の上下等を利用してワイパーを作動させるようにしたワイパー付きゴーグルがある（特許文献１参照）。
【先行技術文献】
【特許文献】
【０００８】
【特許文献１】実開平０７−０００３２１号公報
【考案の概要】
【考案が解決しようとする課題】
【０００９】
前記したように、ゴーグルの外面に塗料ミストが付着することによって視界不良を生じた場合には、通常は、作業者は布等を用いて塗料を拭うようにしているが、塗料は有機溶剤を含んだ粘着性を有するために単に拭っても薄く延ばされるのみで、かえって視界不良を招く問題がある。このため、従来では、溶剤を含ませた布を用いてゴーグルに付着した塗料を拭うことが行われている。しかし、溶剤を用いた場合には付着した塗料を丁寧に拭う必要があるために除去作業に時間が掛かり、しかもこの面倒な除去作業を頻繁に行う必要があるために、塗装作業の効率が低下するという問題を有していた。従って、前記特許文献１に示されたワイパー付きゴーグルでは、前記した塗料等の汚れを除去することは難しく、又、ワイパーの駆動機構を確実に作動させることは難しいと共にワイパーの駆動機構に塗料が付着することにより更に動きを阻害させる可能性がある。
【００１０】
又、湿度によってゴーグルの内面に水滴が付着して曇る問題が生じた場合には、一般的には、ゴーグルを取り外して内面の水分を拭うようにしているが、この水分を拭う作業を塗装作業現場で行った場合には、浮游している塗料ミストがゴーグルの内面に付着する問題があり、この内面に付着した塗料を拭き取ろうとした場合には塗料を拭き延ばすことによって逆に視界を悪化させてしまう可能性がある。
【００１１】
一方、潜水士が用いるゴーグルや海女さんが用いる潜水用のゴーグルにおいても、内面が曇る問題は頻繁に発生しており、このような潜水用のゴーグルの内面が曇った場合には、水中で内面を拭うことはできないために水面上に出てゴーグルの内面を洗い流すようにしている。しかし、水面上に出てゴーグルの内面を洗い流す作業を頻繁に行うことは面倒であり、従って、潜水作業能率の面でも安全性の面でも問題を有していた。
【００１２】
本考案は上述の実情に鑑みてなしたもので、ガラスの外面に汚れが付着した場合に容易に汚れを除去することができ、又、ガラスの内面に水滴が付着して曇る問題を防止できるようにしたゴーグルガラスを提供することを目的とする。
【課題を解決するための手段】
【００１３】
本考案は、フレームに装着してゴーグルを形成するゴーグルガラスであって、強化ガラス本体の少なくとも一面に、無機ケイ酸塩を基材とするコーティング剤を塗布して焼付けることにより親水被膜を形成したことを特徴とするゴーグルガラスである。
【００１４】
上記ゴーグルガラスにおいて、前記無機ケイ酸塩を基材とするコーティング剤が、無機ケイ酸塩の構造内部にアルカリ金属を導入することにより親水性を保持したケイ酸アルカリ系無機バインダーであることは好ましい。
【００１５】
上記ゴーグルガラスにおいて、前記親水被膜の厚さが３〜１０μｍであることは好ましい。
【考案の効果】
【００１６】
上記した本考案のゴーグルガラスによれば、強化ガラス本体の少なくとも一面に、無機ケイ酸塩を基材とするコーティング剤を塗布して焼付けることにより親水被膜を形成したので、親水被膜が形成されたゴーグルガラス面に塗料等の汚れが付着しても、水を含ませた布等で拭うと、水が瞬間的に親水被膜に吸着されて汚れを親水被膜より浮き上がらせるので汚れを容易に拭き取ることができるという優れた効果を奏し得る。又、親水被膜が形成されたゴーグルガラス面に水滴が付着しようしても水滴は親水被膜を濡らすように平坦化して透明な水膜を形成することによりゴーグルが曇るような問題を未然に防止できるという優れた効果を奏し得る。
【図面の簡単な説明】
【００１７】
【図１】本考案におけるゴーグルガラスの一例を示す断面図である。
【図２】本考案のゴーグルガラスの製造手順を示すブロック図である。
【図３】本考案のゴーグルガラスを適用するゴーグルの一例を示す斜視図である。
【図４】本考案のゴーグルガラスを適用するゴーグルの他の例を示す斜視図である。
【図５】ケイ酸アルカリ系無機バインダーの科学構造を示す説明図である。
【考案を実施するための形態】
【００１８】
以下本考案の実施の形態を図面を参照しつつ説明する。
【００１９】
図１は本考案におけるゴーグルガラスの一例を示す断面図であり、図１に示すゴーグルガラス１は、透明な強化ガラス本体２の外面と内面に親水被膜３を形成した場合を示している。尚、親水被膜３は、強化ガラス本体２の外面のみに形成しても、又は、強化ガラス本体２の内面のみに形成してもよい。
【００２０】
図３は上記ゴーグルガラスを適用するゴーグルの一例を示す斜視図であり、図３のゴーグル４は、金属製或いは合成樹脂製のフレーム５の前面にゴーグルガラス１を組み込んで固定している。６はゴーグル４を顔に固定する際に用いられるゴムバンド或いは長さ調節可能な紐等を取り付けるための止め具である。
【００２１】
又、図４は上記ゴーグルガラスを適用するマスク一体型のゴーグルの一例を示す斜視図であり、図４のゴーグル７は、防塵マスク８を下部に備えたフレーム９の上部に、ゴーグルガラス１を組み込んで固定している。
【００２２】
図３、図４に示すゴーグル４，７は、図２に示す手順によって製造することができる。即ち、前記フレーム５，９の形状に対応して予め強化ガラスにより形成した強化ガラス本体２を設け（ステップＳ１）、該強化ガラス本体２の少なくとも一面に無機ケイ酸塩を基材とするコーティング剤を塗布し（ステップＳ２）、続いて、無塵室に静置することによりコーティグ膜の平滑性を促進させ（ステップＳ３）た後、加熱炉で焼入れ・乾燥を行う（ステップＳ４）ことにより親水被膜３を形成し（ステップＳ５）、この親水被膜３を備えた強化ガラス本体２からなるゴーグルガラス１を前記フレーム５，９に組付ける（ステップＳ６）ことによりゴーグル４，７を構成する。
【００２３】
前記無機ケイ酸塩を基材とするコーティング剤としては、無機ケイ酸塩（［ＳｉＯＸ（ＯＨ）４−２Ｘ］ｎ）の構造の内部に、親水性金属（Ｎａ、Ｍｇ、Ｋ等のアルカリ金属）を導入することにより親水性を備えたケイ酸アルカリ系無機バインダーを用いることができ、例えば、太洋塗料株式会社製の「ピュアセラミックコート２０１」を用いることができる。このようなケイ酸アルカリ系無機バインダーは、図５に示すように無機ケイ酸塩の構造の中に親水性金属Ｍが配置された構造を有するものと考えられる。尚、上記親水性金属としては一般にナトリウム（Ｎａ）が多く用いられる。
【００２４】
ここで、前記強化ガラス本体２の面に形成される親水被膜３の膜厚が３〜１０μｍになるように、前記強化ガラス本体２の面に塗布するケイ酸アルカリ系無機バインダーのコーティング膜の厚さを調節することは好ましい。
【００２５】
次に上記実施例の作用を説明する。
【００２６】
図３、図４に示すフレーム５，９に対応するように形成した強化ガラス本体２を設け、この強化ガラス本体２の面に、ケイ酸アルカリ系無機バインダーを、層厚の目安が例えば１０〜４０ｇ／ｍ２になるように均一にコーティグし、続いて、無塵室に静置してコーティグ膜の平滑性を促進させた後、加熱炉おいて１６０℃、２０分の焼付け・乾燥を行う。これにより、強化ガラス本体２の面には、図１に示すように膜厚が３〜１０μｍの親水被膜３が形成される。上記親水被膜３が形成された強化ガラス本体２は図３、図４のフレーム５，９に嵌め込んで固定することによりゴーグル４，７を構成する。
【００２７】
スプレーガンを用いて塗装作業を実施する際には、作業者は、前記ゴーグル４，７を顔に装着すると共に、水を含ませて軽く絞った布をポケットに挿入したり又は袋に挿入したり或いは腰等の着脱し易い場所に装着しておく。
【００２８】
スプレーガンから塗料を噴射して塗装作業を行うと、空間に飛散する塗料ミスト、及び、特に上向き姿勢での塗装によって落下してくる塗料の液滴がゴーグル４，７の外面に付着し、この汚れによってゴーグル４，７は直ちに視界不良になってしまう。
【００２９】
このような視界不良が生じた際には、作業者は、水を含ませた布をポケット等から取り出してゴーグル４，７のゴーグルガラス１の外面に水を供給するように軽く拭う。すると、超親水性を有する親水被膜３は瞬間的に水と親和し、親水被膜３と汚れとの間に水の膜を形成して汚れを浮き上がらせるようになるので、軽く拭き取るだけで汚れを容易に除去することができる。
【００３０】
尚、前記親水被膜３の厚さが３μｍよりも薄いと親水被膜３が水を含む作用が小さいことから汚れを浮かせて除去する効果が低いため、親水被膜の厚さは３μｍ以上であることが好ましく、又、親水被膜の厚さは大きいと水を含む作用が大きいので好ましいと言えるが、親水被膜の厚さが１０μｍよりも大きいと加熱時のコーティング膜の硬化収縮力が大きくなることにより親水被膜３の歪み割れ、剥離を生じ易くなるため、親水被膜の厚さは１０μｍ以下であることが好ましい。
【００３１】
又、ゴーグルガラス１の内面に親水被膜３を形成したゴーグル４，７の場合には、湿度によって内面に水滴が付着しようしても、水滴が親水被膜３を濡らすように平坦化して透明な水膜を形成することにより、ゴーグル４，７が曇るような問題を未然に防止することができる。従って、上記ゴーグルガラス１は、前記塗装作業及びその他の地上での種々の作業において用いられるゴーグルに適用することができ、更に、潜水士が用いるゴーグルや海女さんが用いるゴーグルに適用することにより、ゴーグルの内面が曇る問題を防止して、潜水作業の効率向上、安全性の向上を図ることができる。
【００３２】
尚、本考案のゴーグルガラスは、上述の実施例にのみ限定されるものではなく、種々のゴーグルのゴーグルガラスに適用できること、その他、本考案の要旨を逸脱しない範囲内において種々変更を加え得ることは勿論である。
【符号の説明】
【００３３】
１  ゴーグルガラス
２  強化ガラス本体
３  親水被膜
４  ゴーグル
５  フレーム
７  ゴーグル
９  フレーム
【図１】
0003166564.tif 000003
【図２】
0003166564.tif 000004
【図３】
0003166564.tif 000005
【図４】
0003166564.tif 000006
【図５】
0003166564.tif 000007